【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
（ａ）ドデセニルコハク酸、ドデセニルコハク酸無水物、またはこれらの組み合わせから誘導されるポリエステルを含む第１のアモルファスポリエステル樹脂であって、
第１のアモルファスポリエステルは、有機ジオール、有機二塩基酸、およびドデセニルコハク酸、ドデセニルコハク酸無水物、またはこれらの組み合わせのモノマーの触媒重合によって作られ、
ドデセニルコハク酸、ドデセニルコハク酸無水物、またはこれらの組み合わせが、第１のアモルファスポリエステル中に、第１のアモルファスポリエステルの合計重量を基準として、５〜１５重量％の量で存在する、第１のアモルファスポリエステル樹脂と；
（ｂ）ドデセニルコハク酸、ドデセニルコハク酸無水物、またはこれらの組み合わせから誘導されるポリエステルと、ポリ酸成分またはポリオール成分から誘導される分岐剤とを含む第２のアモルファスポリエステル樹脂であって、
第２のアモルファスポリエステルは、有機ジオール、有機二塩基酸、ドデセニルコハク酸、ドデセニルコハク酸無水物、またはこれらの組み合わせ、および分岐剤のモノマーの触媒重合によって作られ、
ドデセニルコハク酸、ドデセニルコハク酸無水物、またはこれらの組み合わせが、第２のアモルファスポリエステル中に、第２のアモルファスポリエステルの合計重量を基準として５〜１５重量％の量で存在する、第２のアモルファスポリエステル樹脂と；
（ｃ）結晶性ポリエステル樹脂と；
（ｄ）ワックスと；
（ｅ）任意要素の着色剤とを含む、トナー組成物。
【請求項２】
第１のアモルファスポリエステル樹脂は、分子量が１５，０００〜２５，０００グラム／モルの低分子量ポリエステルであり；
第１のアモルファスポリエステル樹脂は、ガラス転移温度が５５〜６５℃である、請求項１に記載のトナー組成物。
【請求項３】
第１のアモルファスポリエステル樹脂が、ドデセニルコハク酸、ドデセニルコハク酸無水物、またはこれらの組み合わせを、第１のアモルファスポリエステルの合計重量を基準として９〜１３重量％の量で含む、請求項１に記載のトナー組成物。
【請求項４】
第１のアモルファスポリエステル樹脂は、フマル酸、テレフタル酸、ドデセニルコハク酸、ドデセニルコハク酸無水物、プロポキシル化ビスフェノールＡおよびエトキシル化ビスフェノールＡからなる群から選択される、請求項１に記載のトナー組成物。
【請求項５】
第２のアモルファスポリエステル樹脂は、分子量が５０，０００〜１５０，０００グラム／モルの高分子量ポリエステルであり；
第２のアモルファスポリエステル樹脂は、ガラス転移温度が５２〜６２℃である、請求項１に記載のトナー組成物。
【請求項６】
第２のアモルファスポリエステル樹脂が、ドデセニルコハク酸、ドデセニルコハク酸無水物、またはこれらの組み合わせを、第２のアモルファスポリエステルの合計重量を基準として９〜１３重量％の量で含む、請求項１に記載のトナー組成物。
【請求項７】
第２のアモルファスポリエステル樹脂は、トリメリット酸、無水トリメリット酸及びグリセロールからなる群から選択される分岐剤を用いて作られる、請求項１に記載のトナー組成物。
【請求項８】
第２のアモルファスポリエステル樹脂は、テレフタル酸、ドデセニルコハク酸、ドデセニルコハク酸無水物、トリメリット酸、プロポキシル化ビスフェノールＡおよびエトキシル化ビスフェノールＡからなる群から選択される、請求項１に記載のトナー組成物。
【請求項９】
結晶性ポリエステル樹脂は、ポリ（１，２−プロピレン−ジエチレン−テレフタレート）、ポリ（エチレン−テレフタレート）、ポリ（プロピレン−テレフタレート）、ポリ（ブチレン−テレフタレート）、ポリ（ペンチレン−テレフタレート）、ポリ（ヘキシレン−テレフタレート）、ポリ（ヘプチレン−テレフタレート）、ポリ（オクチレン−テレフタレート）、ポリ（エチレン−セバケート）（１０：２）、ポリ（プロピレン−セバケート）（１０：３）、ポリ（ブチレン−セバケート）（１０：４）、ポリ（ヘキシレン−セバケート）（１０：６）、ポリ（ノニレン−セバケート）（１０：９）、ポリ（デシレン−セバケート）（１０：１０）、ポリ（ドデシレン−セバケート）（１０：１２）、ポリ（エチレン−アジペート）（６：２）、ポリ（プロピレン−アジペート）（６：３）、ポリ（ブチレン−アジペート）（６：４）、ポリ（ペンチレン−アジペート）（６：４）、ポリ（ヘキシレン−アジペート）（６：６）、ポリ（ヘプチレン−アジペート）（６：７）、ポリ（オクチレン−アジペート）（６：８）、ポリ（エチレン−グルタレート）（５：２）、ポリ（プロピレン−グルタレート）（５：３）、ポリ（ブチレン−グルタレート）（５：４）、ポリ（ペンチレン−グルタレート）（５：５）、ポリ（ヘキシレン−グルタレート）（５：６）、ポリ（ヘプチレン−グルタレート）（５：７）、ポリ（オクチレン−グルタレート）（５：８）、ポリ（エチレン−ピメレート）（７：２）、ポリ（プロピレン−ピメレート）（７：３）、ポリ（ブチレン−ピメレート）（７：４）、ポリ（ペンチレン−ピメレート）（７：５）、ポリ（ヘキシレン−ピメレート）（７：６）、ポリ（ヘプチレン−ピメレート）（７：７）、ポリ（１，２−プロピレンイタコネート）、ポリ（エチレン−サクシネート）（４：２）、ポリ（プロピレン−サクシネート）（４：３）、ポリ（ブチレン−サクシネート）（４：４）、ポリ（ペンチレン−サクシネート）（４：５）、ポリ（ヘキシレン−サクシネート）（４：６）、ポリ（オクチレン−サクシネート）（４：８）、ポリ（エチレン−ドデカノエート）（１２：２）、ポリ（プロピレン−ドデカノエート）（１２：３）、ポリ（ブチレン−ドデカノエート）（１２：４）、ポリ（ペンチレン−ドデカノエート）（１２：５）、ポリ（ヘキシレン−ドデカノエート）（１２：６）、ポリ（ノニレン−ドデカノエート）（１２：９）、ポリ（デシレン−ドデカノエート）（１２：１０）、ポリ（ドデシレン−ドデカノエート）（１２：１２）、コ
ポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）、およびこれらの混合物からなる群から選択される、請求項１に記載のトナー組成物。
【請求項１０】
結晶性ポリエステルは、酸素に対する炭素の比率が３〜７であるオリゴマー単位を含む、請求項１に記載のトナー組成物。
【請求項１１】
結晶性ポリエステルは、１２〜２８の炭素原子を有するオリゴマー単位を含む、請求項１に記載のトナー組成物。
【請求項１２】
第１のアモルファスポリエステル樹脂は、ドデセニルコハク酸、ドデセニルコハク酸無水物、またはこれらの組み合わせを、第１のアモルファスポリエステルの合計重量を基準として９〜１３重量％の量で含み、
第２のアモルファスポリエステル樹脂は、ドデセニルコハク酸、ドデセニルコハク酸無水物、またはこれらの組み合わせを、第１のアモルファスポリエステルの合計重量を基準として９〜１３重量％の量で含み、
結晶性ポリエステルは、酸素に対する炭素の比率が３〜７であるオリゴマー単位を含む、請求項１に記載のトナー組成物。
【請求項１３】
ワックスは、トナーの合計重量を基準として、２〜１３重量％の量で存在する、請求項１に記載のトナー組成物。
【請求項１４】
ワックスは、ポリエチレン、ポリプロピレン、及びこれらの混合物からなる群から選択される、請求項１に記載のトナー組成物。
【請求項１５】
トナーは、コアと、その上に配置されたシェルとを含み、
コアは、結晶性樹脂、第１及び第２のアモルファスポリエステル樹脂、着色剤、ワックスを含み、
シェルは、第１のアモルファスポリエステル、第２のアモルファスポリエステルの少なくとも１つ、または第１のアモルファスポリエステルおよび第２のアモルファスポリエステルの組み合わせを含む、請求項１に記載のトナー組成物。
【請求項１６】
（ａ）ドデセニルコハク酸、ドデセニルコハク酸無水物、またはこれらの組み合わせから誘導されるポリエステルを含む第１のアモルファスポリエステル樹脂であって、第１のアモルファスポリエステルは、有機ジオール、有機二塩基酸、およびドデセニルコハク酸、ドデセニルコハク酸無水物、またはこれらの組み合わせのモノマーの触媒重合によって作られ、ドデセニルコハク酸、ドデセニルコハク酸無水物、またはこれらの組み合わせが、第１のアモルファスポリエステル中に、第１のアモルファスポリエステルの合計重量を基準として、５〜１５重量％の量で存在する、第１のアモルファスポリエステル樹脂と；
（ｂ）ドデセニルコハク酸、ドデセニルコハク酸無水物、またはこれらの組み合わせか
ら誘導されるポリエステルと、ポリ酸成分またはポリオール成分から誘導される分岐剤とを含む第２のアモルファスポリエステル樹脂であって、第２のアモルファスポリエステルは、有機ジオール、有機二塩基酸、ドデセニルコハク酸、ドデセニルコハク酸無水物、またはこれらの組み合わせおよび／または分岐剤のモノマーの触媒重合によって作られ、ドデセニルコハク酸、ドデセニルコハク酸無水物、またはこれらの組み合わせが、第２のアモルファスポリエステル中に、第２のアモルファスポリエステルの合計重量を基準として５〜１５重量％の量で存在する、第２のアモルファスポリエステル樹脂と；
（ｃ）結晶性ポリエステル樹脂と；
（ｄ）ワックスと；
（ｅ）任意要素の着色剤とを混合することと、
凝集させることと、
融着させ、トナー粒子を生成することとを含む、プロセス。
【請求項１７】
第１のアモルファスポリエステル樹脂は、分子量が１５，０００〜２５，０００グラム／モルの低分子量ポリエステルであり；
第１のアモルファスポリエステル樹脂は、ガラス転移温度が５５〜６５℃である、請求項１６に記載のプロセス。
【請求項１８】
第２のアモルファスポリエステル樹脂は、分子量が５０，０００〜１５０，０００グラム／モルの高分子量ポリエステルであり；
第２のアモルファスポリエステル樹脂は、ガラス転移温度が５５〜６２℃である、請求項１６に記載のプロセス。
【請求項１９】
結晶性ポリエステル樹脂が、ポリ（１，２−プロピレン−ジエチレン−テレフタレート）、ポリ（エチレン−テレフタレート）、ポリ（プロピレン−テレフタレート）、ポリ（ブチレン−テレフタレート）、ポリ（ペンチレン−テレフタレート）、ポリ（ヘキシレン−テレフタレート）、ポリ（ヘプチレン−テレフタレート）、ポリ（オクチレン−テレフタレート）、ポリ（エチレン−セバケート）（１０：２）、ポリ（プロピレン−セバケート）（１０：３）、ポリ（ブチレン−セバケート）（１０：４）、ポリ（ヘキシレン−セバケート）（１０：６）、ポリ（ノニレン−セバケート）（１０：９）、ポリ（デシレン−セバケート）（１０：１０）、ポリ（ドデシレン−セバケート）（１０：１２）、ポリ（エチレン−アジペート）（６：２）、ポリ（プロピレン−アジペート）（６：３）、ポリ（ブチレン−アジペート）（６：４）、ポリ（ペンチレン−アジペート）（６：４）、ポリ（ヘキシレン−アジペート）（６：６）、ポリ（ヘプチレン−アジペート）（６：７）、ポリ（オクチレン−アジペート）（６：８）、ポリ（エチレン−グルタレート）（５：２）、ポリ（プロピレン−グルタレート）（５：３）、ポリ（ブチレン−グルタレート）（５：４）、ポリ（ペンチレン−グルタレート）（５：５）、ポリ（ヘキシレン−グルタレート）（５：６）、ポリ（ヘプチレン−グルタレート）（５：７）、ポリ（オクチレン−グルタレート）（５：８）、ポリ（エチレン−ピメレート）（７：２）、ポリ（プロピレン−ピメレート）（７：３）、ポリ（ブチレン−ピメレート）（７：４）、ポリ（ペンチレン−ピメレート）（７：５）、ポリ（ヘキシレン−ピメレート）（７：６）、ポリ（ヘプチレン−ピメレート）（７：７）、ポリ（１，２−プロピレンイタコネート）、ポリ（エチレン−サクシネート）（４：２）、ポリ（プロピレン−サクシネート）（４：３）、ポリ（ブチレン−サクシネート）（４：４）、ポリ（ペンチレン−サクシネート）（４：５）、ポリ（ヘキシレン−サクシネート）（４：６）、ポリ（オクチレン−サクシネート）（４：８）、ポリ（エチレン−ドデカノエート）（１２：２）、ポリ（プロピレン−ドデカノエート）（１２：３）、ポリ（ブチレン−ドデカノエート）（１２：４）、ポリ（ペンチレン−ドデカノエート）（１２：５）、ポリ（ヘキシレン−ドデカノエート）（１２：６）、ポリ（ノニレン−ドデカノエート）（１２：９）、ポリ（デシレン−ドデカノエート）（１２：１０）、ポリ（ドデシレン−ドデカノエート）（１２：１２）、コ
ポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）、およびこれらの混合物からなる群から選択される、請求項１６に記載のプロセス。
【請求項２０】
結晶性ポリエステルは、酸素に対する炭素の比率が３〜７であるオリゴマー単位を含む、請求項１６に記載のプロセス。